ВОЛОКНА ИЗ ГИАЛУРОНАНА, СПОСОБ ИХ ПОЛУЧЕНИЯ И ИХ ПРИМЕНЕНИЕ

1. Способ получения волокон на основе гиалуроновой кислоты и/или ее соединения с металлом, характеризующийся тем, что получают водный прядильный раствор, содержащий гиалуроновую кислоту и/или ее соединение с металлом, который затем выдавливают в коагуляционную ванну, содержащую 1-99% вес. спирта, 1-99% вес. кислоты и не более 10% вес. воды, причем температура коагуляционной ванны составляет от 18 до 30°С, а затем волокно промывают, а после промывки сушат.
2. Способ по п.1, характеризующийся тем, что после выдавливания в коагуляционную ванну осуществляют по меньшей мере одну стадию, выбранную из группы, включающей созревание волокна в коагуляционной ванне от 1 секунды до 48 часов и вытягивание волокна при степени вытяжки от 1,1 до 7.
3. Способ по п.1, характеризующийся тем, что готовят прядильный раствор гиалуроновой кислоты и/или ее соединения с металлом, содержащий от 0,001 до 10 N основания и от 0,01 до 8% вес. гиалуроновой кислоты и/или ее соединения с металлом, затем раствор выдавливают через фильеру в коагуляционную ванну, содержащую от 1 до 99% вес. спирта, от 1 до 99% вес. кислоты и не более 10% вес. воды, затем волокно промывают спиртом и сушат.
2
3
2
3
2
3
3
3
3
2
4. Способ по п.1, характеризующийся тем, что прядильный раствор содержит гиалуроновую кислоту и/или ее соединение с металлом и основание, выбранное из группы, состоящей из LiOH, NaOH, КОН, LiCO, NaCO, KCO, LiHCO, NaHCO и KHCO, коагуляционная ванна содержит спирт, выбранный из группы, включающей метанол, этанол, 1-пропанол и 2-пропанол, и кислоту, выбранную из группы, включающей муравьиную кислоту, уксусную кислоту, пропионовую кислоту или их смесь, промывку проводят спиртом, выбранным из группы, включающей метанол, этанол, 1-пропанол и 2-пропанол, а сушку проводят, выдерживая на воздухе или в атмосфере азота или CO от 1 часа до 5 дней при температуре от 20 до 80°С.
+
+
+
2+
2+
5. Способ по п.1, характеризующийся тем, что гиалуроновая кислота и/или ее соединение с металлом имеет молекулярную массу в интервале от 100 кДа до 3 МДа, а соединение гиалуроновой кислоты с металлом выбрано из группы, содержащей соль Li, Na, K, Ca и Mg.
6. Способ по п.1, характеризующийся тем, что прядильный раствор готовят в атмосфере инертного газа.
7. Способ по п.1, характеризующийся тем, что коагуляционная ванна содержит от 40 до 70% вес. метанола или этанола, от 30 до 60% вес. муравьиной кислоты и не более 5% вес. воды.
8. Способ по п.1, характеризующийся тем, что прядильный раствор готовят, сначала получая раствор основания с концентрацией от 0,001 до 10 N, затем в этот раствор при перемешивании постепенно добавляют гиалуроновую кислоту и/или ее соединение с металлом до концентрации от 0,01 до 8% вес. гиалуроновой кислоты и/или ее соединения с металлом, затем полученный раствор перемешивают от 20 минут до 10 часов при температуре от 18 до 35°С до получения гомогенного раствора.
9. Способ по п.1, характеризующийся тем, что прядильный раствор гиалуроновой кислоты и/или ее соединения с металлом содержит от 0,001 до 10 N основания, от 0,01 до 8% вес. гиалуроновой кислоты и/или ее соединения с металлом и соль металла, причем количество соли металла определяется растворимостью металла (соли металла) в прядильном растворе, а количество переходного металла в прядильном растворе составляет не более 10 мг/1 кг общего количества гиалуроновой кислоты и ее соединения с металлом.
+
+
+
2+
2+
3+
2+
2+
3+
2+
3+
2+
2+
10. Способ по п.9, характеризующийся тем, что соль металла выбрана из группы, содержащей гидроксиды, карбонаты, бикарбонаты, ацетаты, формиаты, хлориды, сульфаты, фториды, нитраты и гидраты металлов, выбранных из группы, включающей Li, Na, K, Са, Mg, Cr, Mn, Fe, Fe, Со, Со, Cu, Zn.
11. Способ по п.9, характеризующийся тем, что сначала готовят раствор основания с концентрацией от 0,001 до 10 N, в этот раствор при перемешивании постепенно вводят гиалуроновую кислоту и/или ее соединение с металлом для получения раствора с концентрацией гиалуроновой кислоты и/или ее соединения с металлом от 0,01 до 8% вес., затем к этому раствору добавляют соль металла с таким расчетом, чтобы максимальное количество переходного металла составляло 10 мг/1 кг общего количества гиалуроновой кислоты и/или ее соединения с металлом, затем полученный раствор перемешивают от 20 минут до 10 часов при температуре от 18 до 35°С до получения гомогенного раствора.
12. Способ по п.1, характеризующийся тем, что коагуляционная ванна содержит спирт и кислоту и одну или более солей металла.
+
+
+
2+
2+
3+
2+
2+
3+
2+
3+
2+
2+
13. Способ по п.12, характеризующийся тем, что соль металла выбрана из группы, содержащей гидроксиды, карбонаты, бикарбонаты, ацетаты, формиаты, хлориды, сульфаты, фториды, нитраты и гидраты металлов, выбранных из группы, включающей Li, Na, K, Са, Mg, Cr, Mn, Fe, Fe, Со, Со, Cu, Zn в концентрации от 0,01 до 10 N.
14. Способ по п.12, характеризующийся тем, что коагуляционная ванна содержит раствор соли кальция в смеси, включающей 5-95% вес. спирта, 5-95% вес. кислоты и не более 10% вес. воды.
15. Способ по п.1, характеризующийся тем, что промытое или промытое и высушенное волокно помещают в ванну для металлизации, содержащую соль металла и спирт, на период от 20 минут до 21 дня, затем его промывают и сушат.
2+
2+
3+
2+
3+
2+
3+
2+
2+
16. Способ по п.15, характеризующийся тем, что соль металла выбрана из группы, включающей ацетаты, формиаты, хлориды, сульфаты, фториды, нитраты и гидраты этих солей металлов, выбранных из группы, включающей Mn, Ca, Cr, Fe, Fe, Co, Co, Cu, Zn и их смеси, а спирт выбран из группы, включающей метанол, этанол, 1-пропанол и 2-пропанол.
-5
-2
17. Способ по любому из пп.15 или 16, характеризующийся тем, что ванна для металлизации содержит соль металла в концентрации от 5,10 до 1,10 М, от 1 до 99% вес. спирта, от 1 до 99% вес. кислоты, выбранной из группы, включающей муравьиную кислоту, уксусную кислоту, пропионовую кислоту или их смесь, и не более 10% вес. воды.
-5
-1
18. Способ по п.15, характеризующийся тем, что ванна для металлизации содержит соль металла в концентрации от 5,10 до 1,10 М, от 1 до 99. % вес. спирта и не более 10% вес. воды.
2
3
2
3
2
3
3
3
3
-5
19. Способ по п.18, характеризующийся тем, что ванна для металлизации дополнительно содержит основание, выбранное из группы, включающей LiOH, NaOH, KOH, LiCO, NaCO, КСО, LiHCO, NaHCO и КНСО в концентрации от 5.10 до 1 N.
+
+
+
2+
2+
3+
2+
2+
3+
2+
3+
2+
2+
2+
3+
2+
3+
2+
3+
-3
Cr
Cr
20. Способ по п.1, характеризующийся тем, что прядильный водный раствор содержит от 0,001 до 10 N основания, от 0,01 до 8% вес. гиалуроновой кислоты и/или ее соединения с металлом и волокна гиалуроновой кислоты, содержащие металл, выбранный из группы, включающей Li, Na, K, Са, Mg, (), Mn, Fe, Fe, Со, Со, Cu, Zn причем максимальное общее содержание Fe Fe, Co, Co, Cu' и  в волокнах гиалуроновой кислоты составляет 1·10% вес.
21. Способ по п.20, характеризующийся тем, что волокна гиалуроновой кислоты в прядильном растворе представляют собой волокна, полученные в соответствии со способом по любому из пп.8-19.
22. Способ по п.20, характеризующийся тем, что сначала готовят раствор основания с концентрацией от 0,001 до 10 N, в этот раствор при перемешивании постепенно вводят волокна гиалуроновой кислоты, содержащие металл, и гиалуроновую кислоту и/или ее соединение с металлом для получения раствора с общей концентрацией волокон гиалуроновой кислоты и гиалуроновой кислоты и/или ее соединения с металлом в интервале от 0,01 до 8% вес., затем полученный раствор перемешивают от 20 минут до 10 часов при температуре от 18 до 35°С до получения гомогенного раствора.
-1
23. Волокно на основе гиалуроновой кислоты и/или ее соединения с металлом, характеризующееся тем, что оно содержит гиалуроновую кислоту и/или ее соединение с металлом с молекулярной массой в интервале от 100 кДа до 3 МДа, и тем, что диаметр волокна, монофиламента, первичного волокна, равен от 4 мкм до 1 мм, линейная (массовая) плотность от 0,1 до 30 г/1000 м (от 0,1 до 30 текс), относительная прочность (удельная разрывная нагрузка) от 0,65 до 3 сН.дтекс и прочность в петле от 20 до 80% от относительной прочности (удельной разрывной нагрузки).
+
+
+
2+
2+
3+
2+
2+
3+
2+
3+
2+
2+
24. Волокно по п.23, характеризующееся тем, что оно дополнительно содержит металл, выбранный из группы, включающей Li, Na, K, Са, Mg, Cr, Mn, Fe, Fe,  Со, Со, Cu, Zn
-1
25. Шелковый шнур, который содержит от 2 до 50 первичных волокон, имеющих диаметр от 4 мкм до 1 мм, линейную (массовую) плотность от 0,1 до 30 г/1000 м (от 0,1 до 30 текс), относительную прочность (удельную разрывную нагрузку) от 0,65 до 3 сН.дтекс и прочность в петле от 20 до 80% от относительной прочности (удельной разрывной нагрузки).
-1
-1
26. Применение волокна, имеющего диаметр от 4 мкм до 1 мм, линейную (массовую) плотность от 0,1 до 30 г/1000 м (от 0,1 до 30 текс), относительную прочность (удельную разрывную нагрузку) от 0,65 до 3 сН.дтекс и прочность в петле от 20 до 80% от относительной прочности (удельной разрывной нагрузки), и/или шелкового шнура, содержащего волокна, имеющего диаметр от 4 мкм до 1 мм, линейную (массовую) плотность от 0,1 до 30 г/1000 м (от 0,1 до 30 текс), относительную прочность (удельную разрывную нагрузку) от 0,65 до 3 сН.дтекс и прочность в петле от 20 до 80% от относительной прочности (удельной разрывной нагрузки), для получения тканого и нетканого полотна.